(57)【特許請求の範囲】
【請求項１】
燃料電池であって、
電解質膜の両面に電極を接合してなる膜電極接合体と、
前記膜電極接合体の表面に接合されたガス拡散層であって、前記膜電極接合体との接合面に、微細多孔質層が形成されたガス拡散層と、
を備え、
前記微細多孔質層は、導電性微粒子と、水溶性および３００（℃）以上の耐熱温度を有する接着剤と、を含む、
燃料電池。
【請求項２】
請求項１記載の燃料電池であって、
前記接着剤は、セラミック系接着剤である、
燃料電池。
【請求項３】
請求項１または２記載の燃料電池であって、
前記微細多孔質層は、さらに、フッ素樹脂からなる微粒子を含み、
前記微細多孔質層における前記接着剤の混合比率は、前記フッ素樹脂からなる微粒子の混合比率以下である、
燃料電池。
【請求項４】
燃料電池用ガス拡散層であって、
前記燃料電池用ガス拡散層の基材と、
前記基材の表面に形成された微細多孔質層であって、導電性微粒子と、水溶性および３００（℃）以上の耐熱温度を有する接着剤と、を含む微細多孔質層と、
を備える燃料電池用ガス拡散層。
【請求項５】
請求項４記載の燃料電池用ガス拡散層であって、
前記接着剤は、セラミック系接着剤である、
燃料電池用ガス拡散層。
【請求項６】
請求項４または５記載の燃料電池用ガス拡散層であって、
前記微細多孔質層は、さらに、フッ素樹脂からなる微粒子を含み、
前記微細多孔質層における前記接着剤の混合比率は、前記フッ素樹脂からなる微粒子の混合比率以下である、
燃料電池用ガス拡散層。
【請求項７】
燃料電池の製造方法であって、
導電性微粒子と、増粘剤と、水溶性および３００（℃）以上の耐熱温度を有する接着剤と、を含むペーストを用意する工程と、
燃料電池用ガス拡散層の基材の表面に、前記ペーストを塗布する工程と、
前記塗布された前記ペーストを、３００（℃）以上の温度で焼成することによって、前記基材の表面に微細多孔質層を形成する工程と、
前記微細多孔質層と、電解質膜の両面に電極を接合してなる膜電極接合体とをホットプレス接合する工程と、
を備える燃料電池の製造方法。
【請求項８】
燃料電池用ガス拡散層の製造方法であって、
導電性微粒子と、増粘剤と、水溶性および３００（℃）以上の耐熱温度を有する接着剤と、を含むペーストを用意する工程と、
前記燃料電池用ガス拡散層の基材の表面に、前記ペーストを塗布する工程と、
前記塗布された前記ペーストを、３００（℃）以上の温度で焼成することによって、前記基材の表面に微細多孔質層を形成する工程と、
を備える燃料電池用ガス拡散層の製造方法。
【発明の詳細な説明】
【技術分野】
【０００１】
本発明は、燃料電池、燃料電池用ガス拡散層、および、これらの製造方法に関するものである。
【背景技術】
【０００２】
燃料ガス（例えば、水素）と酸化剤ガス（例えば、酸素）との電気化学反応によって発電する燃料電池がエネルギ源として注目されている。この燃料電池には、電解質膜として固体高分子膜を用いた固体高分子型燃料電池がある。固体高分子型燃料電池は、一般に、電解質膜の両面に、それぞれ、電極（触媒層）とガス拡散層とをこの順に備える。
【０００３】
そして、従来、電極（触媒層）とガス拡散層との接着性を向上させるための種々の技術が提案されている。例えば、下記特許文献１に記載された技術では、ガス拡散層上に、増粘剤を含む結着剤層（バッファ層）が設けられ、この結着剤層（バッファ層）上に触媒粒子及び高分子電解質を含む電極触媒層が積層される。つまり、この技術では、結着剤層に含まれる増粘剤によって、ガス拡散層と電極触媒層との接着を行っている。そして、ガス拡散層上に積層された電極触媒層に電解質膜が接合される。
【先行技術文献】
【特許文献】
【０００４】
【特許文献１】特開２００７−３１７３９１号公報
【特許文献２】特開２００５−２９４１２３号公報
【発明の概要】
【発明が解決しようとする課題】
【０００５】
ところで、電極とガス拡散層との接合は、上述したように、ガス拡散上に電極を積層するのではなく、電解質膜の両面に電極を接合してなる膜電極接合体と、ガス拡散層とを用意して、これらを接合することによって行われる場合がある。この場合、膜電極接合体とガス拡散層との接合は、一般に、ホットプレス接合によって行われる。そして、膜電極接合体とガス拡散層とのホットプレス接合にも、上記特許文献１に記載された結着剤層を用いることが考えられる。
【０００６】
しかし、上記特許文献１に記載された結着剤層にある程度の熱が加わると、結着剤層に含まれる増粘剤が気化して減少する。このため、上記特許文献１に記載された結着層を用いて、膜電極接合体とガス拡散層とをホットプレス接合を行うと、膜電極接合体とガス拡散層との接着性が低下する。
【０００７】
本発明は、上述の課題を解決するためになされたものであり、燃料電池において、膜電極接合体とガス拡散層とをホットプレス接合する際の、膜電極接合体とガス拡散層との接着性を向上させることを目的とする。
【課題を解決するための手段】
【０００８】
本発明は、上述の課題の少なくとも一部を解決するためになされたものであり、以下の形態又は適用例として実現することが可能である。
【０００９】
［適用例１］
燃料電池であって、
電解質膜の両面に電極を接合してなる膜電極接合体と、
前記膜電極接合体の表面に接合されたガス拡散層であって、前記膜電極接合体との接合面に、微細多孔質層が形成されたガス拡散層と、
を備え、
前記微細多孔質層は、導電性微粒子と、水溶性および３００（℃）以上の耐熱温度を有する接着剤と、を含む、
燃料電池。
【００１０】
適用例１の燃料電池では、微細多孔質層に含まれる接着剤が３００（℃）以上の耐熱温度を有するので、膜電極接合体とガス拡散層とをホットプレス接合する際の、膜電極接合体とガス拡散層との接着性を向上させることができる。また、適用例１の燃料電池では、微細多孔質層に含まれる接着剤が水溶性を有するので、発電中に生成された水により、接着剤の接着力が増大し、発電中の膜電極接合体とガス拡散層との接着性を向上させることもできる。なお、膜電極接合体とガス拡散層とのホットプレス接合は、３００（℃）未満の加熱温度で行われる。
【００１１】
［適用例２］
適用例１記載の燃料電池であって、
前記接着剤は、セラミック系接着剤である、
燃料電池。
【００１２】
適用例２の燃料電池では、接着剤として、セラミック系接着剤を用いることによって、３００（℃）以上の耐熱温度を確保することができる。なお、セラミック系接着剤とは、非金属無機固体材料をベースとする接着剤である。
【００１３】
［適用例３］
適用例１または２記載の燃料電池であって、
前記微細多孔質層は、さらに、フッ素樹脂からなる微粒子を含み、
前記微細多孔質層における前記接着剤の混合比率は、前記フッ素樹脂からなる微粒子の混合比率以下である、
燃料電池。
【００１４】
適用例３の燃料電池によって、微細多孔質層を撥水層として機能させることができる。なお、本適用例において、混合比率は、重量比率を意味している。
【００１５】
［適用例４］
燃料電池用ガス拡散層であって、
前記燃料電池用ガス拡散層の基材と、
前記基材の表面に形成された微細多孔質層であって、導電性微粒子と、水溶性および３００（℃）以上の耐熱温度を有する接着剤と、を含む微細多孔質層と、
を備える燃料電池用ガス拡散層。
【００１６】
適用例４の燃料電池用ガス拡散層では、微細多孔質層に含まれる接着剤が３００（℃）以上の耐熱温度を有するので、膜電極接合体とガス拡散層とをホットプレス接合する際の、膜電極接合体とガス拡散層との接着性を向上させることができる。また、適用例１の燃料電池では、微細多孔質層に含まれる接着剤が水溶性を有するので、発電中に生成された水により、接着剤の接着力が増大し、発電中の膜電極接合体とガス拡散層との接着性を向上させることもできる。なお、膜電極接合体とガス拡散層とのホットプレス接合は、３００（℃）未満の加熱温度で行われる。
【００１７】
［適用例５］
適用例４記載の燃料電池用ガス拡散層であって、
前記接着剤は、セラミック系接着剤である、
燃料電池用ガス拡散層。
【００１８】
適用例５の燃料電池用ガス拡散層では、接着剤として、セラミック系接着剤を用いることによって、３００（℃）以上の耐熱温度を確保することができる。なお、セラミック系接着剤とは、非金属無機固体材料をベースとする接着剤である。
【００１９】
［適用例６］
適用例４または５記載の燃料電池用ガス拡散層であって、
前記微細多孔質層は、さらに、フッ素樹脂からなる微粒子を含み、
前記微細多孔質層における前記接着剤の混合比率は、前記フッ素樹脂からなる微粒子の混合比率以下である、
燃料電池用ガス拡散層。
【００２０】
適用例６の燃料電池用ガス拡散層によって、微細多孔質層を撥水層として機能させることができる。なお、本適用例において、混合比率は、重量比率を意味している。
【００２１】
［適用例７］
燃料電池の製造方法であって、
導電性微粒子と、増粘剤と、水溶性および３００（℃）以上の耐熱温度を有する接着剤と、を含むペーストを用意する工程と、
前記燃料電池用ガス拡散層の基材の表面に、前記ペーストを塗布する工程と、
前記塗布された前記ペーストを、３００（℃）以上の温度で焼成することによって、前記基材の表面に微細多孔質層を形成する工程と、
前記微細多孔質層と、電解質膜の両面に電極を接合してなる膜電極接合体とをホットプレス接合する工程と、
を備える燃料電池の製造方法。
【００２２】
適用例７の燃料電池の製造方法によって、適用例１の燃料電池を製造することができる。なお、適用例７の燃料電池の製造方法では、上記ペーストに含まれる増粘剤の多くは、上記ペーストを焼成する際に、気化して減少する。しかし、上記ペーストが上記接着剤を含むので、増粘剤が減少しても、膜電極接合体とガス拡散層との接着性を確保することができる。
【００２３】
また、適用例７の燃料電池の製造方法において、上記ペーストの焼成条件（温度、時間）を調整することによって、上記ペーストに含まれる増粘剤を完全に気化させ、微細多孔質層に増粘剤が含まれないようにすることもできる。増粘剤は、一般に、親水性であるため、この増粘剤が微細多孔質層の撥水性を阻害するおそれがある。そこで、上記ペーストに含まれる増粘剤を完全に気化させ、微細多孔質層に増粘剤が含まれないようにすれば、微細多孔質層の撥水性を向上させることができる。
【００２４】
［適用例８］
燃料電池用ガス拡散層の製造方法であって、
導電性微粒子と、増粘剤と、水溶性および３００（℃）以上の耐熱温度を有する接着剤と、を含むペーストを用意する工程と、
前記燃料電池用ガス拡散層の基材の表面に、前記ペーストを塗布する工程と、
前記塗布された前記ペーストを、３００（℃）以上の温度で焼成することによって、前記基材の表面に微細多孔質層を形成する工程と、
を備える燃料電池用ガス拡散層の製造方法。
【００２５】
適用例８の燃料電池用ガス拡散層の製造方法によって、適用例４の燃料電池用ガス拡散層を製造することができる。なお、適用例８の燃料電池用ガス拡散層の製造方法では、上記ペーストに含まれる増粘剤の多くは、上記ペーストを焼成する際に、気化して減少する。しかし、上記ペーストが上記接着剤を含むので、増粘剤が減少しても、膜電極接合体とガス拡散層との接着性を確保することができる。
【００２６】
また、適用例８の燃料電池用ガス拡散層の製造方法において、上記ペーストの焼成条件（温度、時間）を調整することによって、上記ペーストに含まれる増粘剤を完全に気化させ、微細多孔質層に増粘剤が含まれないようにすることもできる。増粘剤は、一般に、親水性であるため、この増粘剤が微細多孔質層の撥水性を阻害するおそれがある。そこで、上記ペーストに含まれる増粘剤を完全に気化させ、微細多孔質層に増粘剤が含まれないようにすれば、微細多孔質層の撥水性を向上させることができる。
【００２７】
なお、適用例７の燃料電池の製造方法、および、適用例８の燃料電池用ガス拡散層の製造方法においても、先に示した種々の付加的要素を適用することが可能である。
【図面の簡単な説明】
【００２８】
【図１】本発明の一実施例としての燃料電池１００の概略構成を示す説明図である。
【図２】燃料電池１００の製造工程を示す説明図である。
【図３】実施例の燃料電池１００の効果を説明するための説明図である。
【発明を実施するための形態】
【００２９】
以下、本発明の実施の形態について、実施例に基づき以下の順序で説明する。
Ａ．燃料電池の構成：
図１は、本発明の一実施例としての燃料電池１００の概略構成を示す説明図である。図１（ａ）に、燃料電池１００の断面構造を模式的に示した。また、図１（ｂ）に、微細多孔質層２４の構造を模式的に示した。
【００３０】
図１（ａ）に示したように、燃料電池１００は、膜電極接合体１０とガス拡散層２０とを別々に用意して、膜電極接合体１０の両面にガス拡散層２０を接合してなる。膜電極接合体１０は、電解質膜１２の両面に、それぞれ、電極としての触媒層１４を接合してなる。ガス拡散層２０は、ガス拡散層基材２２の表面に、微細多孔質層２４を形成してなる。
【００３１】
本実施例では、電解質膜１２として、ナフィオン（登録商標）を用いるものとした。電解質膜１２として、プロトン伝導性を有する他の固体高分子膜を用いるものとしてもよい。触媒層１４は、アイオノマ（例えば、ナフィオン）と、触媒（例えば、白金）を担持した担体（例えば、カーボンブラック）とを含んでいる。また、本実施例では、ガス拡散層基材２２として、カーボンペーパー（東レ社製：ＴＧＰ−６０）を用いるものとした。ガス拡散層基材２２として、カーボンクロス等、ガス拡散性、および、導電性を有する他の材料を用いるものとしてもよい。
【００３２】
微細多孔質層２４は、導電性微粒子としてのカーボンブラック２４ａと、接着剤２４ｂと、を含んでいる。本実施例では、カーボンブラック２４ａとして、電気化学工業社製のアセチレンブラックを用いるものとした。導電性微粒子として、他の材料を用いるものとしてもよい。また、本実施例では、接着剤２４ｂとして、米国コトロニクス社製の「Ｒｅｓｂｏｎｄ９１９」を用いるものとした。「Ｒｅｓｂｏｎｄ９１９」は、水溶性を有するセラミック系接着剤であり、マグネシアをベースとし、約１５３０（℃）の耐熱温度を有する。接着剤２４ｂとして、水溶性および３００（℃）以上の耐熱温度を有する他の接着剤を用いるものとしてもよい。なお、本実施例では、接着剤２４ｂの平均粒径は、カーボンブラック２４ａの平均粒径の１／５〜１／１０の粒径であるものとした。接着剤２４ｂの平均粒径、および、接着剤２４ｂの平均粒径は、例えば、動的光散乱法によって測定される。アセチレンブラック（カーボンブラック２４ａ）の平均粒径は、約３５（ｎｍ）であり、接着剤２４ｂの平均粒径は、約３．５〜７（ｎｍ）である。
【００３３】
図１（ｂ）に示したように、微細多孔質層２４では、接着剤２４ｂは、カーボンブラック２４ａの表面にある空隙に入り込んで接着し、連続構造をなす。そして、この構成がバネ性を有することで、膜電極接合体１０と接合したときに微細多孔質層２４と膜電極接合体１０とがよりなじむようになり、アンカー効果を増大させる作用を持つ。
【００３４】
微細多孔質層２４は、フッ素樹脂からなる微粒子（図示省略）も含んでおり、撥水層として機能する。本実施例では、フッ素樹脂として、ポリテトラフルオロエチレン（ＰＴＦＥ）を用いるものとした。フッ素樹脂として、例えば、ＰＦＡ等、ＰＴＦＥ以外のフッ素樹脂を用いるものとしてもよい。ただし、微細多孔質層２４は、後述するペーストを３００（℃）以上の温度で焼成することによって形成されるので、フッ素樹脂として、融点が３００（℃）以上のものを用いることが好ましい。
【００３５】
Ｂ．燃料電池の製造工程：
図２は、燃料電池１００の製造工程を示す説明図である。まず、微細多孔質層２４（ＭＰＬ；Micro Porous Layer）を形成するためのペースト（以下、ＭＰＬペーストと言う）を用意する（ステップＳ１００）。ＭＰＬペーストは、カーボンブラック２４ａと、ＰＴＦＥディスパージョン（ＰＴＦＥの微粒子を分散させた分散液）と、増粘剤と、接着剤２４ｂと、純水とを混合することによって、調製されている。本実施例では、ＰＴＦＥディスパージョンとして、三井デュポン・フロロケミカル社製の「３１Ｊ」を用いるものとした。また、接着剤２４ｂとして、「Ｒｅｓｂｏｎｄ９１９」の溶媒（水）を蒸発させて固形成分のみとし、これを、カーボンブラック２４ａの平均粒径の１／５〜１／１０の粒径となるように解砕して用いた。増粘剤としては、例えば、スチレン−ブタジエンゴム（ＳＢＲ）ラテックス、ポリテトラフルオロエチレン（ＰＴＦＥ）水分散体、ポリオレフィン類、ポリイミド、ＰＴＦＥ粉、フッ素ゴム、熱硬化性樹脂、ポリウレタン、ポロエチレンオキシド（ＰＥＯ）、ポリアニリン（ＰＡＮ），ポリビニリデンフロライド（ＰＶｄＦ）、フッ化プロピレン（ＨＦＰ）、ポリビニルエーテル／メタクリル酸メチル（ＰＶＥ／ＭＭＡ）、カゼイン、でんぷん、アルギン酸アンモニウム、ポリビニルアルコール（ＰＶＡ）、および、ポリアクリル酸アンモニウム等を用いることができる。
【００３６】
次に、ガス拡散層基材２２の表面にＭＰＬペーストを塗布して（ステップＳ１１０）、塗布されたＭＰＬペーストを焼成する（ステップＳ１２０）。本実施例では、３００（℃）の温度でＭＰＬペーストの焼成を行うものとした。このとき、ＭＰＬペーストに含まれる増粘剤の多くは、熱によって気化して減少する。以上の製造工程によって、ガス拡散層基材２２の表面に微細多孔質層２４が形成され、燃料電池１００に用いられるガス拡散層２０が製造される。
【００３７】
そして、ガス拡散層２０における微細多孔質層２４と膜電極接合体１０とをホットプレス接合する（ステップＳ１３０）。本実施例では、微細多孔質層２４と膜電極接合体１０とを、１３０（℃）の加熱温度、３（ＭＰａ）の圧力で、ホットプレス接合するものとした。以上の製造工程によって、燃料電池１００が製造される。
【００３８】
Ｃ．実施例の効果：
図３は、実施例の燃料電池１００の効果を説明するための説明図である。ＭＰＬペーストにおける接着剤２４ｂの添加量、および、ＭＰＬペーストの焼成温度を変化させて製造した燃料電池（実施例１〜１２、比較例１〜３）における膜電極接合体１０とガス拡散層２０との接着強度についての９０度剥離試験の試験結果を示した。この９０度剥離試験とは、膜電極接合体１０とガス拡散層２０との角度が常に９０度に保たれた状態で剥離する剥離試験である。
【００３９】
なお、各ＭＰＬペーストにおいて、カーボンブラック２４ａとＰＴＦＥとの混合比率（重量比率）は、それぞれ８０：２０であるものとした。また、接着剤２４ｂの添加量は、カーボンブラック２４ａとＰＴＦＥとの合計重量を１００として設定した。また、ＭＰＬペーストは、固形成分（カーボンブラック２４ａ、ＰＴＦＥ、接着剤２４ｂ）の混合比率（重量比率）が２０（％）となるように、溶媒である純水によって調製した。
【００４０】
図３（ａ）に、ＭＰＬペーストの焼成温度を３００（℃）とした場合の試験結果を示した。接着剤添加量を０．１（％），１．０（％），５．０（％），１０．０（％）としたすべての実施例１〜４の燃料電池において、接着剤添加量を０（％）とした比較例１の燃料電池よりも剥離力が大きくなった。すなわち、ＭＬＰペーストに接着剤２４ｂを添加することによって、膜電極接合体１０とガス拡散層２０との接着性が向上した。
【００４１】
図３（ｂ）に、ＭＰＬペーストの焼成温度を３１０（℃）とした場合の試験結果を示した。接着剤添加量を０．１（％），１．０（％），５．０（％），１０．０（％）としたすべての実施例５〜８の燃料電池において、接着剤添加量を０（％）とした比較例２の燃料電池よりも剥離力が大きくなった。すなわち、ＭＰＬペーストに接着剤２４ｂを添加することによって、膜電極接合体１０とガス拡散層２０との接着性が向上した。また、実施例１〜８の燃料電池では、ＭＰＬペーストの焼成温度を変化させても、剥離力が変化しなかった。一方、比較例２の燃料電池では、比較例１の燃料電池よりも剥離力が低下した。これは、比較例２の燃料電池では、比較例１の燃料電池よりもＭＰＬペーストの焼成温度が高いため、微細多孔質層２４に含まれる増粘剤が気化して減少したからである。
【００４２】
図３（ｃ）に、実施例５〜８、および、比較例２の燃料電池で発電を行い、発電直後の燃料電池（実施例９〜１２、比較例３の燃料電池）についての試験結果を示した。なお、発電条件は、以下の通りである。
【００４３】
＜発電条件＞
冷却水温度：６０（℃）
負荷電流密度：０．８（Ａ／ｃｍ2）で一定
エアストイキ比：１．５
水素ストイキ比：１．２
保持時間：８時間
【００４４】
接着剤添加量を０（％）とした比較例３の燃料電池では、発電の前後で、剥離力が変化しなかった。一方、接着剤添加量を０．１（％），１．０（％），５．０（％），１０．０（％）としたすべての実施例９〜１２の燃料電池において、剥離力が、発電前の実施例５〜８の燃料電池の約２倍に増大した。これは、接着剤２４ｂが水溶性であるため、発電によって生成された水により、接着剤２４ｂの接着力が増大したためと考えられる。
【００４５】
以上説明した本実施例の燃料電池１００では、微細多孔質層２４に含まれる接着剤２４ｂが３００（℃）以上の耐熱温度を有するので、微細多孔質層２４に含まれる増粘剤が減少しても、膜電極接合体１０とガス拡散層２０とをホットプレス接合する際の、膜電極接合体１０とガス拡散層２０との接着性を向上させることができる。また、本実施例の燃料電池１００では、微細多孔質層２４に含まれる接着剤２４ｂが水溶性を有するので、発電中に生成された水により、接着剤２４ｂの接着力が増大し、発電中の膜電極接合体１０とガス拡散層２０との接着性を向上させることもできる。
【００４６】
また、本実施例の燃料電池１００では、接着剤２４ｂとして、セラミック系接着剤を用いているので、３００（℃）以上の耐熱温度を確保することができる。
【００４７】
また、本実施例の燃料電池１００では、ＭＰＬペースト、微細多孔質層２４がＰＴＦＥからなる微粒子を含み、接着剤２４ｂの混合比率（重量比率）がＰＴＦＥの混合比率（重量比率）以下であるので、微細多孔質層２４を撥水層として機能させることができる。
【００４８】
また、本実施例のガス拡散層２０の製造工程、および、燃料電池１００の製造工程では、ＭＰＬペーストの焼成条件（温度、時間）を調整することによって、ＭＰＬペーストに含まれる増粘剤を完全に気化させ、微細多孔質層２４に増粘剤が含まれないようにすることもできる。増粘剤は、一般に、親水性であるため、この増粘剤が微細多孔質層２４の撥水性を阻害するおそれがある。そこで、ＭＰＬペーストに含まれる増粘剤を完全に気化させ、微細多孔質層２４に増粘剤が含まれないようにすれば、微細多孔質層２４の撥水性を向上させることができる。
【００４９】
Ｄ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形が可能である。
【００５０】
Ｄ１．変形例１：
上記実施例では、ＭＰＬペーストの焼成温度を、３００（℃）、または、３１０（℃）としたが、本発明は、これに限られない。ＭＰＬペーストの焼成温度は、３００（℃）以上の温度であって、ガス拡散層基材２２、および、微細多孔質層２４が熱によって変質しない範囲内の温度であればよい。例えば、上記実施例では、微細多孔質層２４、ＭＰＬペーストに、フッ素樹脂としてのＰＴＦＥが含まれるので、ＭＰＬペーストの焼成温度は、ＰＴＦＥの融点である３２７（℃）未満に設定される。
【００５１】
Ｄ２．変形例２：
上記実施例では、微細多孔質層２４、ＭＰＬペーストは、フッ素樹脂（ＰＴＦＥ）からなる微粒子を含むのもとしたが、本発明は、これに限られない。微細多孔質層２４、ＭＰＬペーストが、フッ素樹脂からなる微粒子を含まないものとしてもよい。
【００５２】
Ｄ３．変形例３：
上記実施例では、燃料電池１００は、膜電極接合体１０の両面にガス拡散層２０が接合されるものとしたが、本発明は、これに限られない。膜電極接合体１０の一方の表面にガス拡散層２０が接合されるものとしてもよい。
【符号の説明】
【００５３】
１００…燃料電池
１０…膜電極接合体
１２…電解質膜
１４…触媒層
２０…ガス拡散層
２２…ガス拡散層基材
２４…微細多孔質層
２４ａ…カーボンブラック
２４ｂ…接着剤
【図１】
0005704094.tif 000002
【図２】
0005704094.tif 000003
【図３】
0005704094.tif 000004